(57)【要約】【課題】化粧料原料として好適な乳化物の提供および貯蔵安定性に優れた該ポリオルガノシロキサンの乳化物を容易に得ることを目的とする。【解決手段】（Ａ）オルガノポリシロキサン、（B）特定の構造を有するメチルポリグリセロール変性シリコーンからなるシリコーン系界面活性剤および(C)  水性媒体を含有する乳化物および、（Ａ）成分中で（Ｂ）成分であるシリコーン系界面活性剤を合成することにより得られた、ポリオルガノシロキサン及びシリコーン系界面活性剤の混合物を乳化して乳化物を得ることを特徴とする製造方法。【選択図】なし【特許請求の範囲】
【請求項１】
（Ａ）オルガノポリシロキサン、
（B）下記一般式（１）で表されるシリコーン系界面活性剤
一般式（１）：
Ｒ２３ＳｉＯ（Ｒ１２ＳｉＯ）ｍ（Ｒ１ＹＳｉＯ）ｎＳｉＲ２３  （１）
〔式中、
Ｒ1は、互いに独立して、水素原子、又は、置換若しくは非置換の１価の炭化水素基を表し；
Ｙは、互いに独立して、下記一般式（２）：
−ＣａＨ２ａ（ＯＣ２Ｈ４）ｂ（ＯＣ３Ｈ６）ｃ−Ｏ−（Ｂ）ｄ-Ａ  （２）
｛式中、
Ａは、下記式（３）、（４）又は（５）：
【化１】
2010144157.tif 000036
【化２】
2010144157.tif 000037
【化３】
2010144157.tif 000038
（各式中、
Ｘは、水素原子、又は、それぞれ独立して、炭素原子数２０以下の脂肪族不飽和結合を含まない置換若しくは非置換の１価の炭化水素基を表し、総Ｘの少なくとも１つは前記炭化水素基である）
で表される末端基を表し；
Ｂは、下記式（６）、（７）、（８）又は（９）：
【化４】
2010144157.tif 000039
【化５】
2010144157.tif 000040
【化６】
2010144157.tif 000041
【化７】
2010144157.tif 000042
（式中、Ｘは上記のとおりである）
で表される部位を表し；
（ＯＣ2Ｈ4）及び（ＯＣ3Ｈ6）の配列は、ランダム、ブロック、交互のいずれか、又は、それらの組み合わせであり；
ａは２〜１５、ｂは０〜１００、ｃは０〜１００、ｄは０〜５００である｝
で表される基を表し；
ｍは０〜５０、ｎは０〜２０であり、
Ｒ2は、Ｒ1又はＸであるが、ｎが０の場合、Ｒ2の少なくとも１つはＸである〕
(C)  水性媒体を含有する乳化物。
【請求項２】
一般式（１）において、ｍ＝０〜６及びｎ＝０〜３である、請求項１記載の乳化物。
【請求項３】
一般式（１）において、前記末端基の総Ｘの少なくとも１５％が前記炭化水素基である、請求項１又は２記載の乳化物。
【請求項４】
前記（Ａ）ポリオルガノシロキサンの粘度が、２５℃で５０〜３０００ｍＰａ・ｓである、請求項１に記載の乳化物。
【請求項５】
（Ａ）オルガノポリシロキサン中で（Ｂ）上記の一般式（１）で表されるシリコーン系界面活性剤を合成することにより得られた、（Ａ）オルガノポリシロキサン及び（Ｂ）シリコーン系界面活性剤の混合物を(C)  水性媒体中に乳化することを特徴とする、請求項１〜４のいずれか1項に乳化物の製造方法。
【請求項６】
前記（Ｂ）シリコーン系界面活性剤を、ケイ素原子結合水素原子含有シロキサン及び末端二重結合含有化合物をヒドロシリル化反応触媒存在下でヒドロシリル化反応させて合成する、請求項５に記載の乳化物の製造方法。
【請求項７】
前記ケイ素原子結合水素原子含有シロキサンが、下記一般式（１’）：
Ｒ２３ＳｉＯ（Ｒ１２ＳｉＯ）ｍ（Ｒ１ＨＳｉＯ）ｎＳｉＲ２３  （１’）
（式中、
Ｒ1は、互いに独立して、水素原子、又は、置換若しくは非置換の１価の炭化水素基を表し；
ｍは０〜５０、ｎは０〜２０であり、
Ｒ2は、Ｒ1又はＨであるが、ｎが０の場合、Ｒ2の少なくとも１つはＨである）
で表される、請求項５記載の乳化物の製造方法。
【請求項８】
ｍ＝０〜６及びｎ＝０〜３である、請求項７記載の乳化物の製造方法。
【請求項９】
前記末端二重結合含有化合物が、下記一般式（２’）：
ＣＨ２＝ＣＨ−Ｃａ’Ｈ２ａ’（ＯＣ２Ｈ４）ｂ（ＯＣ３Ｈ６）ｃ−Ｏ−（Ｂ）ｄ-Ａ  （２’）
｛式中、
Ａは、下記式（３）、（４）又は（５）：
【化８】
2010144157.tif 000043
【化９】
2010144157.tif 000044
【化１０】
2010144157.tif 000045
（各式中、
Ｘは、水素原子、又は、それぞれ独立して、炭素原子数２０以下の脂肪族不飽和結合を含まない置換若しくは非置換の１価の炭化水素基を表し、総Ｘの少なくとも１つは前記炭化水素基である）
で表される末端基を表し；
Ｂは、下記式（６）、（７）、（８）又は（９）：
【化１１】
2010144157.tif 000046
【化１２】
2010144157.tif 000047
【化１３】
2010144157.tif 000048
【化１４】
2010144157.tif 000049
（式中、Ｘは上記のとおりである）
で表される部位を表し；
（ＯＣ2Ｈ4）及び（ＯＣ3Ｈ6）の配列は、ランダム、ブロック、交互のいずれか、又は、それらの組み合わせであり；
ａ’は０〜１３、ｂは０〜１００、ｃは０〜１００、ｄは０〜５００である｝
で表される、請求項６に記載の乳化物の製造方法。
【請求項１０】
前記末端基の総Ｘの少なくとも１５％が前記炭化水素基である、請求項９記載の乳化物の製造方法。
【請求項１１】
前記（Ａ）ポリオルガノシロキサンの粘度が、２５℃で５０〜３０００ｍＰａ・ｓである、請求項５に記載の乳化物または乳化物の製造方法。
【請求項１２】
請求項５乃至１１のいずれかに記載の製造方法で得られる乳化物。
【請求項１３】
請求項１乃至４および請求項１２のいずれかに記載の乳化物からなる化粧料原料。
【発明の詳細な説明】
【技術分野】
【０００１】
本発明は、取り扱い性に優れ、環境適合性が高く、貯蔵安定性にも優れた乳化物及び当該乳化物を得る新規な乳化方法に関する。また、本発明は、該乳化物からなる化粧料原料に関する。
【背景技術】
【０００２】
一般に、水中油型エマルジョン又は油中水型エマルジョンの形態である各種の乳化物は、繊維処理剤、塗料、離型剤及び化粧品等の幅広い分野で利用されている。これらの乳化物は、通常、高級炭化水素基を有する、ノニオン系、アニオン系、カチオン系、及び、両性イオン系の様々な界面活性剤を用いて乳化されることが多い。
【０００３】
しかし、これらの界面活性剤の疎水基と、ポリオルガノシロキサンとの親和性は必ずしも良好ではないため、これらの界面活性剤を用いてポリオルガノシロキサンを乳化する多くの場合、高剪断力を有する乳化装置を用いないと得られる乳化物の貯蔵安定性が悪いという問題がある。そこで、この問題を解決するために、疎水基としてシロキサンを有するポリエーテル変性ポリシロキサン、ポリグリセリン変性ポリシロキサン等のシリコーン系界面活性剤を用いて乳化する方法が提案されている（特許文献１〜特許文献４参照）。
【０００４】
しかしながら、ポリエーテル変性ポリシロキサンを用いた場合でも、得られる乳化物の安定性は依然として満足できるものではなかった。そこで、他の界面活性剤を併用したり、特殊な乳化方法を用いることで、乳化物の安定性を改善することも提案されている（特許文献５〜特許文献８参照）が、使用に制限を受ける欠点があった。従って、貯蔵安定性に優れたポリオルガノシロキサンの乳化物を容易に製造するプロセスが望まれていた。
【０００５】
また、ポリグリセリン変性ポリシロキサンは一般に粘度が高く、取り扱いが困難である。
【０００６】
しかも、ポリエーテル変性（ポリ）シロキサンは、空気下で酸化され易く、保存中に、ホルムアルデヒド等のアルデヒド類、ギ酸エステル類等のカルボニル官能性のアレルギー抗原性化合物を経時的に生成することが報告されている（非特許文献１〜６参照）。
【特許文献１】特開昭61-212321号公報
【特許文献２】特開平6-145524号公報
【特許文献３】特開2000-086437号公報
【特許文献４】特開昭57-149290号公報
【特許文献５】特開平6-234918号公報
【特許文献６】特開平7-133354号公報
【特許文献７】特開平11-148010号公報
【特許文献８】特開平11-148011号公報
【非特許文献１】Acta Dermato-Venereologica, 79, 5-26 (1999)
【非特許文献２】J Pharm Sci, 87, 276 (1998)
【非特許文献３】Contact Dermatitis, 44, 207 (2001)
【非特許文献４】Contact Dermatitis, 39, 14 (1998)
【非特許文献５】J Pharm Sci, 88, 4 (1999)
【非特許文献６】Contact Dermatitis 44, 207-212, 2001
【発明の開示】
【発明が解決しようとする課題】
【０００７】
本発明は、低粘度で取り扱い性に優れており、保存中にホルムアルデヒド等のアルデヒド類、ギ酸エステル類等のアレルギー抗原性化合物を経時的に生成しにくいので環境適合性が高く、且つ、貯蔵安定性に優れたポリオルガノシロキサンの乳化物および該乳化物を容易に製造することができる製造方法の提供をその目的とする。
【課題を解決するための手段】
【０００８】
本発明の目的は、（Ａ）オルガノポリシロキサン、
（B）下記一般式（１）で表されるシリコーン系界面活性剤
一般式（１）：
Ｒ２３ＳｉＯ（Ｒ１２ＳｉＯ）ｍ（Ｒ１ＹＳｉＯ）ｎＳｉＲ２３  （１）
〔式中、
Ｒ1は、互いに独立して、水素原子、又は、置換若しくは非置換の１価の炭化水素基を表し；
Ｙは、互いに独立して、下記一般式（２）：
−ＣａＨ２ａ（ＯＣ２Ｈ４）ｂ（ＯＣ３Ｈ６）ｃ−Ｏ−（Ｂ）ｄ-Ａ  （２）
｛式中、
Ａは、下記式（３）、（４）又は（５）：
【化１】
2010144157.tif 000002
【化２】
2010144157.tif 000003
【化３】
2010144157.tif 000004
（各式中、
Ｘは、水素原子、又は、それぞれ独立して、炭素原子数２０以下の脂肪族不飽和結合を含まない置換若しくは非置換の１価の炭化水素基を表し、総Ｘの少なくとも１つは前記炭化水素基である）
で表される末端基を表し；
Ｂは、下記式（６）、（７）、（８）又は（９）：
【化４】
2010144157.tif 000005
【化５】
2010144157.tif 000006
【化６】
2010144157.tif 000007
【化７】
2010144157.tif 000008
（式中、Ｘは上記のとおりである）
で表される部位を表し；
（ＯＣ2Ｈ4）及び（ＯＣ3Ｈ6）の配列は、ランダム、ブロック、交互のいずれか、又は、それらの組み合わせであり；
ａは２〜１５、ｂは０〜１００、ｃは０〜１００、ｄは０〜５００である｝
で表される基を表し；
ｍは０〜５０、ｎは０〜２０であり、
Ｒ2は、Ｒ1又はＸであるが、ｎが０の場合、Ｒ2の少なくとも１つはＸである〕
(C)  水性媒体を含有する乳化物により達成される。
【０００９】
また、本発明の目的は、（Ａ）オルガノポリシロキサン中で（Ｂ）シリコーン系界面活性剤を合成することにより得られた、（Ａ）オルガノポリシロキサン及び（Ｂ）シリコーン系界面活性剤の混合物を乳化することを特徴とする乳化物の製造方法であって、
前記（Ｂ）シリコーン系界面活性剤が、下記一般式（１）：
Ｒ２３ＳｉＯ（Ｒ１２ＳｉＯ）ｍ（Ｒ１ＹＳｉＯ）ｎＳｉＲ２３  （１）
〔式中、
Ｒ1は、互いに独立して、水素原子、又は、置換若しくは非置換の１価の炭化水素基を表し；
Ｙは、互いに独立して、下記一般式（２）：
−ＣａＨ２ａ（ＯＣ２Ｈ４）ｂ（ＯＣ３Ｈ６）ｃ−Ｏ−（Ｂ）ｄ-Ａ  （２）
｛式中、
Ａは、下記式（３）、（４）又は（５）：
【化８】
2010144157.tif 000009
【化９】
2010144157.tif 000010
【化１０】
2010144157.tif 000011
（各式中、
Ｘは、水素原子、又は、それぞれ独立して、炭素原子数２０以下の脂肪族不飽和結合を含まない置換若しくは非置換の１価の炭化水素基を表し、総Ｘの少なくとも１つは前記炭化水素基である）
で表される末端基を表し；
Ｂは、下記式（６）、（７）、（８）又は（９）：
【化１１】
2010144157.tif 000012
【化１２】
2010144157.tif 000013
【化１３】
2010144157.tif 000014
【化１４】
2010144157.tif 000015
（式中、Ｘは上記のとおりである）
で表される部位を表し；
（ＯＣ2Ｈ4）及び（ＯＣ3Ｈ6）の配列は、ランダム、ブロック、交互のいずれか、又は、それらの組み合わせであり；
ａは２〜１５、ｂは０〜１００、ｃは０〜１００、ｄは０〜５００である｝
で表される基を表し；
ｍは０〜５０、ｎは０〜２０であり、
Ｒ2は、Ｒ1又はＸであるが、ｎが０の場合、Ｒ2の少なくとも１つはＸである〕
で表される、乳化物の製造方法によって達成される。
【００１０】
上記一般式（１）において、ｍ＝０〜６及びｎ＝０〜３であることが好ましい。また、前記末端基の総Ｘの少なくとも１５％が前記炭化水素基であることが好ましい。
【００１１】
さらに、前記（Ｂ）シリコーン系界面活性剤は、ケイ素原子結合水素原子含有シロキサン及び末端二重結合含有化合物をヒドロシリル化反応触媒存在下でヒドロシリル化反応させて合成されることが好ましい。
【００１２】
前記ケイ素原子結合水素原子含有シロキサンは、下記一般式（１’）：
Ｒ２３ＳｉＯ（Ｒ１２ＳｉＯ）ｍ（Ｒ１ＨＳｉＯ）ｎＳｉＲ２３  （１’）
（式中、
Ｒ1は、互いに独立して、水素原子、又は、置換若しくは非置換の１価の炭化水素基を表し；
ｍは０〜５０、ｎは０〜２０であり、
Ｒ2は、Ｒ1又はＨであるが、ｎが０の場合、Ｒ2の少なくとも１つはＨである）
で表すことができる。上記一般式（１’）において、ｍ＝０〜６及びｎ＝０〜３であることが好ましい
【００１３】
前記末端二重結合含有化合物は、下記一般式（２’）：
ＣＨ２＝ＣＨ−Ｃａ’Ｈ２ａ’（ＯＣ２Ｈ４）ｂ（ＯＣ３Ｈ６）ｃ−Ｏ−（Ｂ）ｄ-Ａ  （２’）
｛式中、
Ａは、下記式（３）、（４）又は（５）：
【化１５】
2010144157.tif 000016
【化１６】
2010144157.tif 000017
【化１７】
2010144157.tif 000018
（各式中、
Ｘは、水素原子、又は、それぞれ独立して、炭素原子数２０以下の脂肪族不飽和結合を含まない置換若しくは非置換の１価の炭化水素基を表し、総Ｘの少なくとも１つは前記炭化水素基である）
で表される末端基を表し；
Ｂは、下記式（６）、（７）、（８）又は（９）：
【化１８】
2010144157.tif 000019
【化１９】
2010144157.tif 000020
【化２０】
2010144157.tif 000021
【化２１】
2010144157.tif 000022
（式中、Ｘは上記のとおりである）
で表される部位を表し；
（ＯＣ2Ｈ4）及び（ＯＣ3Ｈ6）の配列は、ランダム、ブロック、交互のいずれか、又は、それらの組み合わせであり；
ａ’は０〜１３、ｂは０〜１００、ｃは０〜１００、ｄは０〜５００である｝
で表すことができる。また、前記末端基の総Ｘの少なくとも１５％が前記炭化水素基であることが好ましい。
【００１４】
前記（Ａ）ポリオルガノシロキサンの粘度は、２５℃で５０〜３０００ｍＰａ・ｓであることが好ましい。
【００１５】
また、本発明は、上記の製造方法で得られる乳化物にも関する。
【発明の効果】
【００１６】
本発明により、取り扱い性、環境適合性、及び、貯蔵安定性に優れたポリオルガノシロキサンの乳化物を提供でき、さらに該乳化物を容易に得ることができる製造方法を提供することができる。
【００１７】
すなわち、本発明で使用される（Ｂ）シリコーン系界面活性剤は、末端のＯＨ基が部分的にアルキル化されているために、当該ＯＨ基同士の水素結合が抑制される。したがって、前記（Ｂ）シリコーン系界面活性剤は低粘度であり、これを含む本発明の乳化物も低粘度で、取り扱い性に優れている。したがって、本発明により得られる乳化物は化粧料等への配合が容易である。
【００１８】
また、本発明で使用される（Ｂ）シリコーン系界面活性剤は、既存のポリエーテル変性（ポリ）シロキサンと比較して、空気下で酸化され難く、保存中にホルムアルデヒド等のアルデヒド類、ギ酸エステル類等のアレルギー抗原性化合物を経時的に生成し難いので、本発明により得られる乳化物は、水素添加処理、抗酸化剤の添加等の後処理を行わなくとも、高い環境適合性を有する。したがって、本発明により得られる乳化物は、人体に使用される化粧料等に、特に好適に使用することができる。この場合、前記化粧料は長期に亘って使用することができる。また、アレルギー抗原性化合物の発生防止のために抗酸化剤等の添加剤を配合する必要がないので、前記化粧料はより自然な組成とすることができる。
【００１９】
特に、前記（Ｂ）シリコーン系界面活性剤をヒドロシリル化反応によって製造する場合は、Ｓｉ−Ｏ−Ｃ結合ではなく、Ｓｉ−Ｃ結合によって末端基がポリシロキサンに結合する。したがって、前記（Ｂ）シリコーン系界面活性剤は加水分解性が低く経時的に安定であり、乳化物中で、その特性を長期に亘って維持することができる。
【００２０】
そして、本発明により、経時安定性及び貯蔵安定性に優れたポリオルガノシロキサンの乳化物を容易に得ることができる。すなわち、本発明の製造方法を用いて調製したポリオルガノシロキサン乳化物は、経時安定性に優れており、長期間安定して貯蔵することができる。また、本発明の乳化物の製造方法は、既存の乳化装置を用いて容易に実施することができる。
【発明を実施するための最良の形態】
【００２１】
本発明は、（Ａ）オルガノポリシロキサン、（B）上記一般式（１）で表されるシリコーン系界面活性剤および(C)  水性媒体を含有する乳化物である。本発明で使用される（Ｂ）シリコーン系界面活性剤は、末端のＯＨ基が部分的にアルキル化されているために、当該ＯＨ基同士の水素結合が抑制され、低粘度である。該（Ｂ）成分を用いて、同じくシロキサン骨格を有する（Ａ）オルガノポリシロキサンを(C)  水性媒体に乳化することにより、極めて安定な乳化状態を形成することができる。さらに、本発明の乳化物は一般に低粘度であり、取り扱いが容易である。さらに、本発明で使用される（Ｂ）シリコーン系界面活性剤は、既存のポリエーテル変性（ポリ）シロキサンと比較して、空気下で酸化され難く、保存中にホルムアルデヒド等のアルデヒド類、ギ酸エステル類等のアレルギー抗原性化合物を経時的に生成し難いので、本発明により得られる乳化物は、水素添加処理、抗酸化剤の添加等の後処理を行わなくとも、高い環境適合性を有する。これらの利点を有するため、本発明の乳化物は化粧料等への配合が容易であり、化粧料原料として極めて有用である。
【００２２】
さらに、本発明では、（B）上記一般式（１）で表されるシリコーン系界面活性剤の作用によってオルガノポリシロキサンを水性媒体中に分散して、又は、水性媒体をオルガノポリシロキサン中に分散して乳化物を製造するにあたり、他で既に製造されたシリコーン系界面活性剤をオルガノポリシロキサンと組み合わせて使用するのではなく、乳化対象となるオルガノポリシロキサン中において、いわばin situにシリコーン系界面活性剤を製造して、当該シリコーン系界面活性剤をそのままオルガノポリシロキサンと共に使用する。これにより、例えば、オルガノポリシロキサンにシリコーン系界面活性剤を外部から添加して乳化する場合と比べて、オルガノポリシロキサン乳化物の安定性が改善される。
【００２３】
以下、本願にかかる乳化物、その製造方法および化粧料原料について各成分の詳細とともに説明する。
【００２４】
（Ａ）ポリオルガノシロキサンは油性成分であり、本発明においては任意のものを使用することがでる。その構造は、直鎖状、一部分岐した鎖状、分岐状、及び、環状のいずれであってもよいが、直鎖状、一部分岐した鎖状、又は、分岐状が一般的である。そのケイ素原子に結合する有機基としては置換もしくは非置換の１価の炭化水素基が挙げられる。置換もしくは非置換の１価の炭化水素基としては、具体的には、メチル基，エチル基，プロピル基，ブチル基，ペンチル基，ヘキシル基，ヘプチル基，オクチル基，デシル基，ドデシル基等の飽和脂肪族炭化水素基；ビニル基，アリル基，ヘキセニル基等の不飽和脂肪族炭化水素基；シクロペンチル基，シクロヘキシル基等の飽和脂環式炭化水素基；フェニル基、トリル基、ナフチル基などの芳香族炭化水素基、及び、これらの基の炭素原子に結合した水素原子が少なくとも部分的にフッ素等のハロゲン原子、又は、エポキシ基、グリシジル基、アシル基、カルボキシル基、アミノ基、メタクリル基、メルカプト基等を含む有機基で置換された基が例示される。なお、（Ａ）ポリオルガノシロキサンは、ケイ素原子に結合した水酸基やアルコキシ基を含有していてもよい。
【００２５】
（Ａ）ポリオルガノシロキサンとして、具体的には、α,ω−ジヒドロキシポリジメチルシロキサン，α−ヒドロキシ-ω−トリメチルシロキシ−ポリジメチルシロキサン，α,ω−ジメトキシポリジメチルシロキサン，α−メトキシ-ω−トリメチルシロキシ−ポリジメチルシロキサン，α,ω−ジエトキシポリジメチルシロキサン，α−エトキシ-ω−トリメチルシロキシ−ポリジメチルシロキサン，α,ω−ジ（トリメチルシロキシ）ポリジメチルシロキサン，分子鎖末端がシラノール基、メトキシ基、エトキシ基又はトリメチルシロキシ基で封鎖された架橋型メチルポリシロキサン、及び、これらのポリオルガノシロキサン中のメチル基の一部が、エチル基，フェニル基，ビニル基，３−アミノプロピル基，Ｎ−（２−アミノエチル）−３−アミノプロピル基，３−メタクリロキシプロピル基，３−グリシドキシプロピル基，３−カルボキシルプロピル基で置換されたポリオルガノシロキサンが挙げられる。（Ａ）ポリオルガノシロキサンの２５℃における粘度は、５〜１００,０００ｍＰａ・ｓであることが好ましく、１０〜１０,０００ｍＰａ・ｓであることがより好ましく、２５〜５,０００ｍＰａ・ｓであることが更に好ましく、５０〜３０００ｍＰａ・ｓであることが特に好ましい。
【００２６】
（B）シリコーン系界面活性剤としては、下記一般式：
Ｒ２３ＳｉＯ（Ｒ１２ＳｉＯ）ｍ（Ｒ１ＹＳｉＯ）ｎＳｉＲ２３  （１）
〔式中、
Ｒ1は、互いに独立して、水素原子、又は、置換若しくは非置換の１価の炭化水素基を表し；
Ｙは、互いに独立して、下記一般式（２）：
−ＣａＨ２ａ（ＯＣ２Ｈ４）ｂ（ＯＣ３Ｈ６）ｃ−Ｏ−（Ｂ）ｄ-Ａ  （２）
｛式中、
Ａは、下記式（３）、（４）又は（５）：
【化２２】
2010144157.tif 000023
【化２３】
2010144157.tif 000024
【化２４】
2010144157.tif 000025
（各式中、
Ｘは、水素原子、又は、それぞれ独立して、炭素原子数２０以下の脂肪族不飽和結合を含まない置換若しくは非置換の１価の炭化水素基を表し、総Ｘの少なくとも１つは前記炭化水素基である）
で表される末端基を表し；
Ｂは、下記式（６）、（７）、（８）又は（９）：
【化２５】
2010144157.tif 000026
【化２６】
2010144157.tif 000027
【化２７】
2010144157.tif 000028
【化２８】
2010144157.tif 000029
（式中、Ｘは上記のとおりである）
で表される部位を表し；
（ＯＣ2Ｈ4）及び（ＯＣ3Ｈ6）の配列は、ランダム、ブロック、交互のいずれか、又は、それらの組み合わせであり；
ａは２〜１５、ｂは０〜１００、ｃは０〜１００であり、ｂ＋ｃは１００以下であることが好ましく、ａは２〜１０、ｂは５〜５０、ｃは０〜５０、ｂ＋ｃは５０以下であることがより好ましく、ａは２〜７、ｂは１０〜３０、ｃは０〜３０、ｂ＋ｃは３０以下であることが更により好ましい；
ｄは０〜５００であり、１〜５００が好ましく、２〜５００がより好ましく、３〜５００が更により好ましい｝
で表される基を表し；
ｍは０〜５０、ｎは０〜２０であり、ｍは０〜３０、ｎは０〜１５であることが好ましく、ｍは０〜１０、ｎは０〜７であることが更により好ましく、ｍは０〜６、ｎは０〜３であることが更により好ましく、ｍが０〜２であり、かつｎ＝１の場合、およびｍ＝０でありかつｎ＝１の場合が特に好ましい；
Ｒ2は、Ｒ1又はＸであるが、ｎが０の場合、Ｒ2の少なくとも１つはＸである〕
で表されるものが使用される。
【００２７】
前記末端基Ａは、そこに存在するＸの全てがＯＨ基ではなく、Ｘの少なくとも１つ、好ましくは１５％以上が炭化水素基でブロックされているので、水素結合が抑制される。したがって、部分炭化水素基封鎖（ポリ）グリセロール変性ポリシロキサンは低粘度であり、取り扱い性に優れている。
【００２８】
前記末端基Ａに存在する全てのＸの、好ましくは少なくとも２０％、より好ましくは少なくとも３０％、更により好ましくは少なくとも４０％、更により好ましくは少なくとも５０％、更により好ましくは少なくとも６０％、更により好ましくは少なくとも７０％が前記炭化水素基であるべきである。
【００２９】
乳化物中の（Ｂ）シリコーン系界面活性剤の存在量は特には制限されないが、（Ａ）オルガノポリシロキサン１００重量部に対して０．０１〜５０重量部の範囲内であることが好ましく、０．１〜３０重量部の範囲内がより好ましい。
【００３０】
（Ｂ）シリコーン系界面活性剤の具体的な製造方法としては、例えば、ケイ素原子結合水素原子含有シロキサン及び末端二重結合含有化合物を、ヒドロシリル化反応触媒存在下で、ヒドロシリル化反応させることが代表例として挙げられる。
【００３１】
上記の例において、ケイ素原子結合水素原子含有シロキサンは、下記一般式（１’）：
Ｒ２３ＳｉＯ（Ｒ１２ＳｉＯ）ｍ（Ｒ１ＨＳｉＯ）ｎＳｉＲ２３  （１’）
（式中、
Ｒ1、Ｒ２、ｍ及びｎは上記のとおりである）
で表すことができる。一般式（１’）のケイ素原子結合水素原子含有シロキサンとしては、例えば、１，２−ジハイドロジェン−１，１，２，２−テトラメチルジシロキサン、１−ハイドロジェン−１，１，２，２，２−ペンタメチルジシロキサン、２−ハイドロジェン−１，１，１，２，３，３，３−ヘプタメチルトリシロキサン、１，３−ジハイドロジェン−１，１，２，２，３，３−ヘキサメチルトリシロキサン、１−ハイドロジェン−１，１，２，２，３，３，３−ヘプタメチルトリシロキサン、１−ハイドロジェン−１，１，２，２，３，３，５，５，５−ノナメチルテトラシロキサン、３−ハイドロジェン−１，１，１，２，２，２，３，４，４，４，５，５，５−デカメチルテトラシロキサン等が挙げられるが、２−ハイドロジェン−１，１，１，２，３，３，３−ヘプタメチルトリシロキサンが特に好ましい。
【００３２】
また、上記の例において、末端二重結合含有化合物は、下記一般式（２’）：
ＣＨ２＝ＣＨ−Ｃａ’Ｈ２ａ’（ＯＣ２Ｈ４）ｂ（ＯＣ３Ｈ６）ｃ−Ｏ−（Ｂ）ｄ-Ａ  （２’）
（式中、
Ａ、Ｂ、ｂ、ｃ及びｄは上記のとおりであり、
ａ’は０〜１３であり、ａ’は０〜８であることが好ましく、ａ’は１〜３であることがより好ましい）
で表すことができる。
【００３３】
上記の末端二重結合含有化合物は、例えば、エチレングリコールモノアリルエーテル等の脂肪族不飽和結合含有アルコール又はカルボン酸を開始剤とし、酸性又は塩基触媒存在下に、グリシドールの水酸基中の水素原子を上記Ｘ基を構成する炭化水素基で置換して得られるグリシジルエーテルを、必要に応じて、グリシドールと共に開環（共）重合して得ることができる。開環（共）重合は公知の方法に従って行うことができる。グリシドール及びグリシジルエーテルの混合物を共重合するとランダムコポリマーに対応するものを得ることができ、片方を重合させた後もう一方を添加して重合させることによりブロックコポリマーに対応するものを得ることができる。２種類以上のグリシジルエーテルを用いてグリシドールと共重合させることも可能である。
【００３４】
また、上記の末端二重結合含有化合物は、上記の脂肪族不飽和結合含有アルコール又はカルボン酸を開始剤とし、酸性又は塩基触媒存在下にグリシドールを開環重合した後、所定量の水酸化アルカリを投入し、分子鎖末端をアルカリアルコラート化してからハロゲン化炭化水素と反応させ、水酸基中の水素原子を部分的に炭化水素基で置換する、所謂ウィリアムソンのエーテル合成反応によっても製造することができる。
【００３５】
酸性重合触媒としては、ＢＦ3・ＯＥｔ2、ＨＰＦ6・ＯＥｔ2、ＴｉＣｌ4、ＳｎＣｌ4、硫酸、ＰｈＣＯＳｂＦ6、過塩素酸、フルオロ硫酸、トリフルオロ酢酸、トリフルオロメタンスルホン酸等のルイス酸が挙げられる（ここで、Ｅｔはエチル基、Ｐｈはフェニル基を示す）。塩基性重合触媒としては、ＬｉＯＨ、ＮａＯＨ、ＫＯＨ、ＣｓＯＨ等の金属水酸化物、Ｌｉ、Ｎａ、Ｋ、Ｃｓ等のアルカリ金属単体又はこれらの水銀アマルガム、一般式ＲＯＭ1（Ｒ：アルキル基、好ましくは炭素数１〜４のアルキル基、Ｍ1：アルカリ金属）で表わされる金属アルコラート、アルカリ金属又はアルカリ土類金属の金属水素化物、ｎ−ブチルリチウム、ｔ−ブチルリチウム、ペンタジエニルカリウム、ナフタレンカリウム、グリニャール試薬等の有機金属化合物等が挙げられる。これらの中では、アルカリ金属単体、金属水酸化物、金属アルコラートや有機金属化合物が、高活性で好ましく、中でも、Ｋ、ＫＯＨ、ＣｓＯＨ、カリウム水素化物、カリウムメトキシド、カリウムイソプロポキシド、カリウム-t-ブトキシドが、利便性と高活性を兼備した触媒種として特に好ましい。触媒量は、官能基の１モル当量に対して、０．０１〜２モル当量が好ましく、０．０３〜１．０モル当量が更に好ましく、０．０５〜０．８モル当量が特に好ましい。
【００３６】
溶媒は、用いても、用いなくてもよいが、触媒種、触媒量、グリシドールの添加量により、反応系が著しく高粘度又は固体状、ないし不均一なスラリー混合物となる場合は、適当な溶媒を用いてその中で重合を行うことができる。
【００３７】
重合温度は、使用する触媒の重合活性や、官能基の濃度等により、適宜決定すればよいが、−７８〜２２０℃、−３０〜１５０℃がより好ましい。
【００３８】
なお、上記の末端二重結合含有化合物の鎖中に少量のエチレンオキシ基及び／又はプロピレンオキシ基が存在していてもよい。これらの基は酸化に対して不安定であり容易に分解してカルボニル官能性分解生成物を与えるので、ポリグリセロール基１モル当量に対して０．５モル当量以下であることが好ましく、０．２モル当量以下であることが更に好ましい。これらは上記の重合反応中に所定量のエチレンオキシド及び／またはプロピレンオキシドを添加し、共重合することにより容易に製造できる。
【００３９】
上記の例において、ヒドロシリル化反応触媒としては、例えば、白金系触媒、ロジウム系触媒、パラジウム系触媒が挙げられる。これらの中でも、付加重合を著しく促進することから白金系触媒が好ましく、具体的には、微粒子状白金，白金担持シリカ微粉末，白金担持活性炭，塩化白金酸，塩化白金酸のアルコール溶液，白金−アルケニルシロキサン錯体，白金−オレフィン錯体，白金−カルボニル錯体が例示され、白金−アルケニルシロキサン錯体が特に好ましい。このアルケニルシロキサンとしては、１,３−ジビニル−１,１,３,３−テトラメチルジシロキサン、１,３,５,７−テトラメチル−１,３,５,７−テトラビニルシクロテトラシロキサン、これらのアルケニルシロキサンのメチル基の一部をエチル基やフェニル基等に置換したアルケニルシロキサン、これらのアルケニルシロキサンのビニル基をアリル基やヘキセニル基等に置換したアルケニルシロキサンが例示される。これらの中でも、錯体としての安定性が良好であることから、１,３−ジビニル−１,１,３,３−テトラメチルジシロキサンが好ましい。また、この白金−アルケニルシロキサン錯体の安定性を向上させるために、１,３−ジビニル−１,１,３,３−テトラメチルジシロキサン、１,３−ジアリル−１,１,３,３−テトラメチルジシロキサン、１,３−ジビニル−１,３−ジメチル−１,３−ジフェニルジシロキサン、１,３−ジビニル−１,１,３,３−テトラフェニルジシロキサン、１,３,５,７−テトラメチル−１,３,５,７−テトラビニルシクロテトラシロキサン等のアルケニルシロキサンやジメチルシロキサンオリゴマー等のオルガノシロキサンオリゴマーを添加して液状触媒とすることが好ましい。これらの中でもアルケニルシロキサンが好ましい。
【００４０】
本発明の乳化物は、（Ａ）オルガノポリシロキサンを（Ｂ）シリコーン系界面活性剤と共に、公知の乳化手段を用いて機械力により（C）水性媒体中に乳化することにより製造することができる。乳化物の形態としては、水中油型エマルジョン、又は、油中水型エマルジョンのいずれでもよいが、水中油型エマルジョンの形態であることが好ましい。
【００４１】
前記（C）水性媒体としては、水、又は、常温（２５℃）において水と混和性の有機溶媒（水混和性有機溶媒）及び水との混合物を使用することができる。好適には、（C）水性媒体の７５質量％以上が水であることが好ましく、９０質量％以上が水であることが好ましく、最も好適には、（C）水性媒体が実質的に水である。なお、特に化粧料原料である本願乳化物に使用する水は、清浄であることが好ましく、精製水、イオン交換水、天然または人工的に加熱処理または滅菌処理等されたミネラルウォーターが例示される。
【００４２】
常温（２５℃）において水と混和性の有機溶媒としては、例えば、エタノール、イソプロパノール等の２〜６の炭素原子を有するモノアルコール類；２〜２０の炭素原子、好ましくは、２〜１０の炭素原子、より好ましくは２〜６の炭素原子を有するポリオール類、例えば、グリセリン、プロピレングリコール、ブチレングリコール、ペンチレングリコール、ヘキシレングリコール、ジプロピレングリコール、及びジエチレングリコール；グリコールエーテル類（特に、３〜１６の炭素原子を有するもの）、（例えば、モノ−、ジ−、トリプロピレングリコールの(C1-C4)アルキルエーテル類、及び、モノ−、ジ−、トリエチレングリコールの(C1-C4)アルキルエーテル類）；並びにこれらの混合物が例示される。
【００４３】
（C）水性媒体の量は、特に限定されるものではないが、（Ａ）オルガノポリシロキサン１００重量部に対して、１０〜１００００重量部の範囲、好ましくは１００〜１００００重量部の範囲、更に好ましくは３００〜１００００重量％の範囲とすることができる。
【００４４】
乳化手段は特に限定されるものではなく、例えば、ホモミキサー，パドルミキサー，ヘンシェルミキサー，ホモディスパー，コロイドミキサー，プロペラ攪拌機，ホモジナイザー，インライン式連続乳化機，超音波乳化機，真空式練合機，コロイドミル，コンビミキサー等の公知の撹拌・混合装置や乳化機を適宜使用することができる。
【００４５】
より具体的には、本発明の乳化物は、（Ａ）オルガノポリシロキサンを（Ｂ）シリコーン系界面活性剤を上記の乳化手段により（C）水性媒体中に乳化分散させる方法で製造することができる。しかしながら、より好適には、次に述べる（Ａ）成分中における（Ｂ）成分をin situで合成し、得られた混合物を乳化してオルガノポリシロキサン乳化物を製造することが乳化物の安定性の見地から特に好ましい。
【００４６】
本発明の乳化物は、（Ａ）オルガノポリシロキサン中においてin situで合成された（Ｂ）シリコーン系界面活性剤と（Ａ）オルガノポリシロキサンとの混合物を乳化してオルガノポリシロキサン乳化物を製造することが好ましい。乳化は、前記混合物を水性媒体と組み合わせて行われる。乳化物の形態としては、水中油型エマルジョン、又は、油中水型エマルジョンのいずれでもよいが、水中油型エマルジョンの形態であることが好ましい。
【００４７】
本発明では、（Ｂ）シリコーン系界面活性剤以外のシリコーン系界面活性剤、及び／又は、高級炭化水素基を有する界面活性剤等の他の界面活性剤を乳化物に添加することができる。このような他の界面活性剤としては、上記一般式（１）以外のポリエーテル変性（ポリ）シロキサン、上記一般式（３）以外のポリグリセロール変性（ポリ）シロキサン、上記一般式（３）以外のポリ（グリシジルエーテル）変性（ポリ）シロキサン、上記一般式（３）以外のポリ（グリシジルエーテル）−ポリグリセロール変性（ポリ）シロキサン等のシリコーン系界面活性剤；ヘキシルベンゼンスルホン酸，オクチルベンゼンスルホン酸，デシルベンゼンスルホン酸，ドデシルベンゼンスルホン酸，セチルベンゼンスルホン酸，ミリスチルベンゼンスルホン酸やそのナトリウム塩等のアニオン系界面活性剤；オクチルトリメチルアンモニウムヒドロキシド，ドデシルトリメチルアンモニウムヒドロキシド，ヘキサデシルトリメチルアンモニウムヒドロキシド，オクチルジメチルベンジルアンモニウムヒドロキシド，デシルジメチルベンジルアンモニウムヒドロキシド，ジオクタデシルジメチルアンモニウムヒドロキシド，牛脂トリメチルアンモニウムヒドロキシド，ヤシ油トリメチルアンモニウムヒドロキシド等のカチオン系界面活性剤；ポリオキシアルキレンアルキルエーテル，ポリオキシアルキレンアルキルフェノール，ポリオキシアルキレンアルキルエステル，ポリオキシアルキレンソルビタンエステル，ポリエチレングライコール，ポリプロピレングライコール，ジエチレングライコールトリメチルノナノールのエチレンオキサイド付加物やポリエステル系のノニオン系界面活性剤；これらの界面活性剤の二種以上の混合物が例示される。その添加量は限定されないが、（Ａ）オルガノポリシロキサン１００重量部に対し０．０１〜５０重量部の範囲内であることが好ましく、０．１〜３０重量部の範囲内がより好ましい。
【００４８】
前記他の界面活性剤の添加のタイミングは特に限定されるものではないが、（Ａ）オルガノポリシロキサン中で（Ｂ）シリコーン系界面活性剤を合成した後、又は、合成する前に添加することが好ましい。
【００４９】
本発明において乳化対象となる（Ａ）オルガノポリシロキサンは非シリコーン油と組み合わされてもよい。前記非シリコーン油は特に限定されるものではなく、任意のものを使用することができる。非シリコーン油は、疎水性であれば、起源を問わず、固形、半固形、液体のいずれでもよく、不揮発性、半揮発性、揮発性のいずれでよい。具体的には、炭化水素油及びワックス、動植物油、高級アルコール、エステル油等が挙げられる。油は１種類であってもよく、或いは、２種類以上を混合して使用してもよい。
【００５０】
炭化水素油及びワックスとしては、例えば、オゾケライト、スクワラン、スクワレン、セレシン、パラフィン、パラフィンワックス、流動パラフィン、プリスタン、ポリイソブチレン、ポリブテン、マイクロクリスタリンワックス、ワセリン等が挙げられる。これら２種類以上を併用してもよい。
【００５１】
動植物油としては、例えば、アボガド油、アマニ油、アーモンド油、イボタロウ、エノ油、オリーブ油、カカオ脂、カポックロウ、カヤ油、カルナウバロウ、肝油、キャンデリラロウ、牛脂、牛脚脂、牛骨脂、硬化牛脂、キョウニン油、鯨ロウ、硬化油、小麦胚芽油、ゴマ油、コメ胚芽油、コメヌカ油、サトウキビロウ、サザンカ油、サフラワー油、シアバター、シナギリ油、シナモン油、ジョジョバロウ、セラックロウ、タートル油、大豆油、茶実油、ツバキ油、月見草油、トウモロコシ油、豚脂、ナタネ油、日本キリ油、ヌカロウ、胚芽油、馬脂、パーシック油、パーム油、パーム核油、ヒマシ油、硬化ヒマシ油、ヒマシ油脂肪酸メチルエステル、ヒマワリ油、ブドウ油、ベイベリーロウ、ホホバ油、マカデミアナッツ油、ミツロウ、ミンク油、綿実油、綿ロウ、モクロウ、モクロウ核油、モンタンロウ、ヤシ油、硬化ヤシ油、トリヤシ油脂肪酸グリセライド、羊脂、落花生油、ラノリン、液状ラノリン、還元ラノリン、ラノリンアルコール、硬質ラノリン、酢酸ラノリン、ラノリン脂肪酸イソプロピル、ラウリン酸ヘキシル、ＰＯＥラノリンアルコールエーテル、ＰＯＥラノリンアルコールアセテート、ラノリン脂肪酸ポリエチレングリコール、ＰＯＥ水素添加ラノリンアルコールエーテル、卵黄油等が挙げられる。これら２種類以上を併用してもよい。
【００５２】
高級アルコールとしては、例えば、ラウリルアルコール、ミリスチルアルコール、パルミチルアルコール、ステアリルアルコール、ベヘニルアルコール、ヘキサデシルアルコール、オレイルアルコール、イソステアリルアルコール、ヘキシルドデカノール、オクチルドデカノール、セトステアリルアルコール、２−デシルテトラデシノール、コレステロール、フィトステロール、ＰＯＥコレステロールエーテル、モノステアリルグリセリンエーテル（バチルアルコール）、モノオレイルグリセリルエーテル（セラキルアルコール）等が挙げられる。これら２種類以上を併用してもよい。
【００５３】
エステル油としては、例えば、アジピン酸ジイソブチル、アジピン酸２−ヘキシルデシル、アジピン酸ジ−２−ヘプチルウンデシル、モノイソステアリン酸Ｎ−アルキルグリコール、イソステアリン酸イソセチル、トリイソステアリン酸トリメチロールプロパン、ジ−２−エチルヘキサン酸エチレングリコール、２−エチルヘキサン酸セチル、トリ−２−エチルヘキサン酸トリメチロールプロパン、テトラ−２−エチルヘキサン酸ペンタエリスリトール、オクタン酸セチル、オクチルドデシルガムエステル、オレイン酸オレイル、オレイン酸オクチルドデシル、オレイン酸デシル、イソノナン酸イソノニル、ジカプリン酸ネオペンチルグリコール、クエン酸トリエチル、コハク酸２−エチルヘキシル、酢酸アミル、酢酸エチル、酢酸ブチル、ステアリン酸イソセチル、ステアリン酸ブチル、セバシン酸ジイソプロピル、セバシン酸ジ−２−エチルヘキシル、乳酸セチル、乳酸ミリスチル、パルミチン酸イソプロピル、パルミチン酸２−エチルヘキシル、パルミチン酸２−ヘキシルデシル、パルミチン酸２−ヘプチルウンデシル、１２−ヒドロキシステアリル酸コレステリル、ジペンタエリスリトール脂肪酸エステル、ミリスチン酸イソプロピル、ミリスチン酸−２−エチルヘキシル、ミリスチン酸オクチルドデシル、ミリスチン酸２−ヘキシルデシル、ミリスチン酸ミリスチル、ジメチルオクタン酸ヘキシルデシル、ラウリン酸エチル、ラウリン酸ヘキシル、Ｎ−ラウロイル−Ｌ−グルタミン酸−２−オクチルドデシルエステル、リンゴ酸ジイソステアリル等；グリセライド油としては、アセトグリセリル、トリイソオクタン酸グリセリル、トリイソステアリン酸グリセリル、トリイソパルミチン酸グリセリル、トリ(カプリル・カプリン酸)グリセリル、モノステアリン酸グリセリル、ジ−２−ヘプチルウンデカン酸グリセリル、トリミリスチン酸グリセリル、ミリスチン酸イソステアリン酸ジグリセリル等が挙げられる。これら２種類以上を併用してもよい。
【００５４】
本発明では、本発明の目的を損なわない範囲であれば、任意の添加剤として公知である他の成分を、乳化前又は乳化後に、添加・配合することも可能である。このような添加剤としては、加水分解性オルガノシラン，シリカ，ｐＨ調整剤，防腐剤，防カビ剤，防錆剤，増粘剤が例示される。これらの成分は、単独あるいは複数組合せて使用しても良い。
【００５５】
また、本発明では、（Ｂ）シリコーン系界面活性剤を合成する前に、（Ａ）オルガノポリシロキサン中に水性媒体の一部を予め混合することも可能である。あらかじめ混合する水性媒体量は制限されないが、油１００重量部に対し、０．０１〜５０重量部が好ましく、０．０１〜２０重量部がより好ましい。
【産業上の利用可能性】
【００５６】
本発明の乳化物および本発明の製造方法により製造された乳化物は、撥水剤、離型剤、潤滑剤、繊維処理剤、皮革処理剤、人工皮革処理剤、化粧料添加剤、化粧料、艶出し剤、消泡剤、表面処理剤、コーテイング剤等として有用である。特に、化粧料原料としての使用に好適であり、化粧料用の添加剤又は化粧料そのものとして使用されることが好ましい。
【実施例】
【００５７】
以下、実施例により本発明をより詳細に例証するが、本発明は実施例に限定されるものではない。
【００５８】
［参考例１］
エチレングリコールモノアリルエーテル1.88グラム（18.4ミリモル）とカリウム-t-ブトキシド0.10グラム(088ミリモル)を混合し、窒素雰囲気下で105℃に加熱した。グリシドール10.9グラム(147.2ミリモル)とグリシジルメチルエーテル6.5グラム（73.6ミリモル）の混合物を3.5時間かけて115〜120℃でゆっくり滴下した（エチレングリコールモノアリルエーテル：グリシドール：グリシジルメチルエーテルのモル比＝1:8:4）。滴下終了後120℃で３時間加熱撹拌した。室温まで冷却し0.06グラムの酢酸を投入して重合を停止させた。トルエン10gを投入し、ハイドロタルサイト系の吸着剤である協和化学工業製キョーワード500SNを投入し２時間撹拌した。ろ過後、ろ液から低沸点物を加熱減圧留去し、18.8グラム（収率98%）の透明な液状ポリマーを得た。少し加熱することにより容易に反応容器から抜き出すことができた。クロロホルムを溶媒にして屈折率検出器を用いてゲルパーミエーションクロマトグラフィー（GPC）にて測定された標準ポリスチレン換算の数平均分子量は249、分散度は1.785であった。また、13C-核磁気共鳴分析（13C-NMR）の結果から本ポリマーはアリロキシエトキシ末端メチルポリグリセロールであり、カルビノール基：メトキシ基のモル比は69:21であった。また分岐構造を示す-CH2-CH(-CH2O-)O-基のシグナルが78-81ppmに見られた。
【００５９】
［参考例２〜７］
参考例１と同様にして下表の仕込みで重合反応を行い、対応するアリロキシエトキシ末端メチルポリグリセロールを得た。結果を表１及び表２に示す。
【００６０】
【表１】
2010144157.tif 000030
【００６１】
【表２】
2010144157.tif 000031
【００６２】
［参考例８］
エチレングリコールモノアリルエーテル1.88グラム（18.4ミリモル）とカリウム-t-ブトキシド0.10グラム(088ミリモル)を混合し、窒素雰囲気下で120℃に加熱した。グリシドール5.45グラム(73.6ミリモル)を1.5時間かけて115〜120℃でゆっくり滴下した。滴下終了後120℃で２時間加熱攪拌し、重合を完結させた。次いで参考例で精製したグリシジルメチルエーテル12.96グラム（147.2ミリモル）を添加した。その後120〜130℃で３時間加熱撹拌し、ブロック共重合を完結させた（エチレングリコールモノアリルエーテル：グリシドール：グリシジルメチルエーテルのモル比＝1:4:8）。室温まで冷却し0.06グラムの酢酸を投入して重合を停止させた。トルエン10gを投入し、ハイドロタルサイト系の吸着剤である協和化学工業製キョーワード500SNを投入し２時間撹拌した。ろ過後、ろ液から低沸点物を加熱減圧留去し、19.9グラム（収率98%）の透明な液状ポリマーを得た。クロロホルムを溶媒にして屈折率検出器を用いてゲルパーミエーションクロマトグラフィー（GPC）にて測定された標準ポリスチレン換算の数平均分子量は1412、分散度は1.271であった。また、13C-核磁気共鳴分析（13C-NMR）の結果から本ポリマーはアリロキシエトキシ末端メチルポリグリセロールであり、カルビノール基：メトキシ基のモル比は38:62であった。また分岐構造を示す-CH2-C(CH2O-)- O-基のシグナルが78-81ppに見られた。）
【００６３】
参考例８における反応の概略は以下のとおりである。
【化２９】
2010144157.tif 000032
【００６４】
［参考例９及び参考例１０］
グリシジルメチルエーテルの代わりにグリシジルエチルエーテルを使用し、参考例１〜７と同様にして下表の仕込みで重合反応を行い、対応するアリロキシエトキシ末端メチルポリグリセロールを得た。結果を表３に示す。
【００６５】
【表３】
2010144157.tif 000033
【００６６】
［経時安定性評価］
本発明により得られた乳化物の経時安定性を評価した。以下において、「部」は重量部を示す。ポリオルガノシロキサンの粘度、並びに、エマルジョンの平均粒径及びエマルジョンの経時安定性は下記の方法で測定した。
【００６７】
［ポリオルガノシロキサンの粘度］
各ポリオルガノシロキサンの粘度は、回転粘度計（ローターＮｏ．３）を用い、温度２５℃で測定した。
【００６８】
［エマルジョンの平均粒径］
レーザー散乱式サブミクロン粒子分析装置[コールターエレクトロニクス社製のＣＯＵＬＴＥＲ Ｎ４型]により、平均粒径を測定した。
【００６９】
［エマルジョンの経時安定性］
生成したエマルジョン１００ｇを１００ｃｃのガラス瓶に入れ、２５℃で静置して定期的に肉眼で観察し、エマルジョンから油相の分離が認められるまでの期間に応じ、以下の０〜５の６段階で評価した。
【００７０】
０：エマルジョンを形成しない
１：１週間以内に油相が分離する
２：１週間経過後、１ヶ月以内に油相が分離する
３：１ヶ月以上油相が分離しない
４：２ヶ月以上油相が分離しない
５：４ヶ月以上油相が分離しない
【００７１】
[実施例１]
末端ＯＨポリジメチルシリコーン（粘度約１００ｍＰａｓ）５０部に、２−ハイドロジェン−１，１，１，２，３，３，３−ヘプタメチルトリシロキサン１．４５部と参考例１で得られたアリロキシエトキシ末端メチルポリグリセロール(１２ｍｏｌ)１０．２部を添加し、均一になるまで混合した。７０℃まで加温後、白金触媒溶液を０．０４部添加し、７０℃で１５分反応させ、末端ＯＨポリジメチルシリコーン及びメチルポリグリセロール変性シリコーンの混合物を得た。冷却後、水１５部を添加し、Ｔ．Ｋホモディスパー（特殊機化工業製）を用い、約２５００ｒｐｍで１５分間乳化を行った。その後、水２３．３１部を添加し、希釈することで乳化物を得た。得られたエマルジョンの粒子径は、２７８ｎｍであり、６ヶ月安定であった。
【００７２】
[実施例２]
末端ＯＨポリジメチルシリコーン（粘度約１００ｍＰａｓ）５０部に、２−ハイドロジェン−１，１，１，２，３，３，３−ヘプタメチルトリシロキサン１．５部と参考例１で得られたアリロキシエトキシ末端メチルポリグリセロール（８ｍｏｌ）−ポリグリセロール(４ｍｏｌ)１０．２部を添加し、均一になるまで混合した。７０℃まで加温後、白金触媒溶液を０．０４部添加し、７０℃で１５分反応させ、末端ＯＨポリジメチルシリコーン及びメチルポリグリセロール変性シリコーンの混合物を得た。冷却後、水２０部を添加し、Ｔ．Ｋホモディスパー（特殊機化工業製）を用い、約２５００ｒｐｍで１５分間乳化を行った。その後、水１８．２６部を添加し、希釈することで乳化物を得た。得られたエマルジョンの粒子径は、５８４ｎｍであり、３ヶ月安定であった。
【００７３】
[実施例３]
１．０４部の２−ハイドロジェン−１，１，１，２，３，３，３−ヘプタメチルトリシロキサンと１４．０部の参考例１で得られたアリロキシエトキシ末端メチルポリグリセロール(２５ｍｏｌ)を撹拌した。０．０４部の白金触媒を添加後、７０℃まで加温し、１５分保持することで、メチルポリグリセロール変性シリコーンを得た。これを乳化剤Ａとする。５部の乳化剤Ａを７５部の水に添加し、均一になるまで撹拌した。これに、２０部のＯＨ末端ポリジメチルシロキサン（１００ｍＰａｓ）を添加し、撹拌した。ナノマイザーを用い、５００ｋｇ／ｃｍ２で２回処理し、エマルジョンを得た。得られたエマルジョンは、オイル分離や水分離がなく、粒子径は１８４ｎｍであった。得られたエマルジョンは、１ヶ月安定であった。
【００７４】
[実施例４]
１．９部の２−ハイドロジェン−１，１，１，２，３，３，３−ヘプタメチルトリシロキサンと７．０部の参考例１で得られたアリロキシエトキシ末端メチルポリグリセロール(６ｍｏｌ)を撹拌した。０．０２部の白金触媒を添加後、７０℃まで加温し、１５分保持することで、メチルポリグリセロール変性シリコーンを得た。これを乳化剤Ｂとする。５部の乳化剤Ｂを７５部の水に添加し、均一になるまで撹拌した。これに、２０部のＯＨ末端ポリジメチルシロキサン（１００ｍＰａｓ）を添加し、撹拌した。ナノマイザーを用い、５００ｋｇ／ｃｍ２で２回処理し、エマルジョンを得た。得られたエマルジョンは、オイル分離や水分離がなく、粒子径は５５４ｎｍであった。得られたエマルジョンは、１ヶ月安定であった。
【００７５】
[実施例５]
実施例３の乳化剤Ａ２．５部と実施例４の乳化剤Ｂ２．５部を７５部の水に添加し、均一になるまで撹拌した。これに、２０部のＯＨ末端ポリジメチルシロキサン（１００ｍＰａｓ）を添加し、撹拌した。ナノマイザーを用い、５００ｋｇ／ｃｍ２で２回処理し、エマルジョンを得た。得られたエマルジョンは、オイル分離や水分離がなく、粒子径は１９０ｎｍであった。得られたエマルジョンは、１ヶ月安定であった。
【００７６】
[ホルムアルデヒドの生成性評価]
本発明において使用されるシリコーン系界面活性剤のホルムアルデヒド生成能を、ポリエーテル変性シリコーンと比較して評価した。
【００７７】
撹拌装置付４つ口フラスコに参考例６で合成したアリロキシエトキシ末端メチルポリグリセロール7.5グラム（12.4ミリモル）、下記式（I）：
【化３０】
2010144157.tif 000034
のポリジメチルシロキサン−ポリメチルハイドロジェンシロキサンコポリマー2.97グラム（SiH：10.37ミリモル）及びトルエン4グラムを混合し、さらに、白金と1,3-ジビニル-テトラメチルジシロキサンとの錯体を白金金属量が5ppmになるようにして混合した。80℃で３時間攪拌し、サンプリングして赤外吸光分析（IR）を行って調べたところ、ケイ素原子結合水素原子の特性吸収は消失しており、反応は完結していた。低沸点物を加熱減圧留去し、淡黄色透明なポリマーが得られた。このポリマーは２９Siおよび13C核磁気共鳴分析（NMR）の結果、メチルポリグリセロール変性シリコーンであることがわかった。クロロホルムを溶媒にして屈折率検出器を用いてゲルパーミエーションクロマトグラフィー（GPC）にて測定された標準ポリスチレン換算の数平均分子量は1303、分散度は2.445であった。このポリシロキサンは室温でも流動性があり、少し加熱することにより容易に反応容器から抜き出すことができた。また水には完全に相溶し、透明な水溶液を与えた。0.5重量％の水溶液を調製し、加熱して曇点を測定したところ、25℃であった。
【００７８】
上記のメチルポリグリセロール変性シリコーン、並びに、それとポリシロキサン含有率及び分子量計算値が近い下記式（ＩＩ）：
【化３１】
2010144157.tif 000035
の構造のポリエーテル変性シリコーン各２グラムを単体で、並びに、各シロキサンの濃度が80重量％になるようにｐH６の緩衝溶液に混合して得られた溶液各２グラムを30ccガラス瓶に入れて空気下で密封し、50℃オーブン内で３週間加熱劣化させた。
【００７９】
室温に戻し、ホルムアルデヒドを選択的に検出する試験紙である関東化学製ホルムアルデヒドテストストリップ(TR)を浸して調べたところ、式（ＩＩ）のポリエーテル変性シリコーンは、単体、及び、ｐH６の緩衝溶液との混合物のいずれの場合も黄変し、ホルムアルデヒドが検出されたが、上記のメチルポリグリセロール変性シリコーンは、単体、及び、ｐH６の緩衝溶液との混合物のいずれの場合も変色は見られず、ホルムアルデヒドが生成していることは確認できなかった。
【００８０】
また、50℃劣化試験後のIR分析の結果、式（ＩＩ）のポリエーテル変性シリコーンは、単体、及び、ｐH６の緩衝溶液との混合物のいずれの場合も1720cm-1の特性吸収が生成し、また、ｐHが小さいほど吸収強度が強かった。このことから、特に酸性条件では式（ＩＩ）のポリエーテル変性シリコーンが酸化分解し、カルボニル官能性化合物が生成しやすいことがわかった。これに対し、上記のメチルポリグリセロール変性シリコーンの場合は単体、及び、ｐH６の緩衝溶液との混合物のいずれの場合も1720cm-1の特性吸収はほとんど見られず、カルボニル官能性化合物はほとんど生成していないことがわかった（図１〜図４参照）。
【００８１】
[粘性評価]
本発明において使用されるシリコーン系界面活性剤の粘性の程度を、当該シリコーン系界面活性剤の末端基のＯＨがアルキル化されていない以外は同一のものと比較して評価した。
【００８２】
グリシジルメチルエーテルもグリシジルエチルエーテルも使用せず、グリセリンモノアリルアルコール存在下にグリシドールを開環重合し（グリセリンモノアリルアルコール：グリシドールのモル比＝１：１２）、アリロキシエトキシ末端ポリグリセロールを得た。加熱すれば流動するものの室温ではほとんど流動せず、参考例で合成したアリロキシエトキシ末端メチルポリグリセロール及びアリロキシエトキシ末端エチルポリグリセロールのいずれよりも高粘度であり、反応容器からの取り出しは極めて困難だった。
【００８３】
次に、これを上記式（Ｉ）のポリジメチルシロキサン−ポリメチルハイドロジェンシロキサンコポリマーと付加反応して、ポリグリセロール変性シリコーンを得た。これも加熱すれば流動するものの室温ではほとんど流動せず、参考例で合成したアリロキシエトキシ末端メチルポリグリセロール及びアリロキシエトキシ末端エチルポリグリセロールを同様に上記式（Ｉ）のポリジメチルシロキサン−ポリメチルハイドロジェンシロキサンコポリマーと付加反応して合成したメチルポリグリセロール変性シリコーン及びエチルポリグリセロール変性シリコーンのいずれよりも高粘度であり、反応容器からの取り出しは極めて困難だった。
【図面の簡単な説明】
【００８４】
【図１】[ホルムアルデヒドの生成評価]において製造した部分メチル化ポリグリセロールグラフト型ポリジメチルシロキサンを空気下に50℃で３週間加熱劣化させた後のIRチャート
【図２】[ホルムアルデヒドの生成評価] において製造した部分メチル化ポリグリセロールグラフト型ポリジメチルシロキサンとｐH６の緩衝溶液との混合物（濃度：80重量％）を空気下に50℃で３週間加熱劣化させた後のIRチャート
【図３】[ホルムアルデヒドの生成評価] において製造したポリオキシエチレングラフト型ポリジメチルシロキサンを空気下に50℃で３週間加熱劣化させた後のIRチャート
【図４】[ホルムアルデヒドの生成評価] において製造したポリオキシエチレングラフト型ポリジメチルシロキサンとｐH６の緩衝溶液との混合物（濃度：80重量％）を空気下に50℃で３週間加熱劣化させた後のIRチャート
【図１】
2010144157.tif 000050
【図２】
2010144157.tif 000051
【図３】
2010144157.tif 000052
【図４】
2010144157.tif 000053
【手続補正書】
【提出日】平成21年12月22日(2009.12.22)
【手続補正１】
【補正対象書類名】特許請求の範囲
【補正対象項目名】請求項１１
【補正方法】変更
【補正の内容】
【請求項１１】
前記（Ａ）ポリオルガノシロキサンの粘度が、２５℃で５０〜３０００ｍＰａ・ｓである、請求項５に記載の乳化物の製造方法。
【手続補正２】
【補正対象書類名】明細書
【補正対象項目名】００３１
【補正方法】変更
【補正の内容】
【００３１】
上記の例において、ケイ素原子結合水素原子含有シロキサンは、下記一般式（１’）：
Ｒ２３ＳｉＯ（Ｒ１２ＳｉＯ）ｍ（Ｒ１ＨＳｉＯ）ｎＳｉＲ２３  （１’）
（式中、
Ｒ1、Ｒ２、ｍ及びｎは上記のとおりである）
で表すことができる。一般式（１’）のケイ素原子結合水素原子含有シロキサンとしては、例えば、１，２−ジハイドロジェン−１，１，２，２−テトラメチルジシロキサン、１−ハイドロジェン−１，１，２，２，２−ペンタメチルジシロキサン、２−ハイドロジェン−１，１，１，２，３，３，３−ヘプタメチルトリシロキサン、１，３−ジハイドロジェン−１，１，２，２，３，３−ヘキサメチルトリシロキサン、１−ハイドロジェン−１，１，２，２，３，３，３−ヘプタメチルトリシロキサン、１−ハイドロジェン−１，１，２，２，３，３，４，４，４−ノナメチルテトラシロキサン、３−ハイドロジェン−１，１，１，２，２，３，４，４，４−ノナメチルテトラシロキサン等が挙げられるが、２−ハイドロジェン−１，１，１，２，３，３，３−ヘプタメチルトリシロキサンが特に好ましい。
【手続補正３】
【補正対象書類名】明細書
【補正対象項目名】００４３
【補正方法】変更
【補正の内容】
【００４３】
（C）水性媒体の量は、特に限定されるものではないが、（Ａ）オルガノポリシロキサン１００重量部に対して、１０〜１００００重量部の範囲、好ましくは１００〜１００００重量部の範囲、更に好ましくは３００〜１００００重量部の範囲とすることができる。
【手続補正４】
【補正対象書類名】明細書
【補正対象項目名】００５５
【補正方法】変更
【補正の内容】
【００５５】
また、本発明では、（Ｂ）シリコーン系界面活性剤を合成する前に、（Ａ）オルガノポリシロキサン中に水性媒体の一部を予め混合することも可能である。あらかじめ混合する水性媒体量は制限されないが、（Ａ）オルガノポリシロキサン１００重量部に対し、０．０１〜５０重量部が好ましく、０．０１〜２０重量部がより好ましい。
【手続補正５】
【補正対象書類名】明細書
【補正対象項目名】００６２
【補正方法】変更
【補正の内容】
【００６２】
［参考例８］
エチレングリコールモノアリルエーテル1.88グラム（18.4ミリモル）とカリウム-t-ブトキシド0.10グラム(088ミリモル)を混合し、窒素雰囲気下で120℃に加熱した。グリシドール5.45グラム(73.6ミリモル)を1.5時間かけて115〜120℃でゆっくり滴下した。滴下終了後120℃で２時間加熱攪拌し、重合を完結させた。グリシジルメチルエーテル12.96グラム（147.2ミリモル）を添加した。その後120〜130℃で３時間加熱撹拌し、ブロック共重合を完結させた（エチレングリコールモノアリルエーテル：グリシドール：グリシジルメチルエーテルのモル比＝1:4:8）。室温まで冷却し0.06グラムの酢酸を投入して重合を停止させた。トルエン10gを投入し、ハイドロタルサイト系の吸着剤である協和化学工業製キョーワード500SNを投入し２時間撹拌した。ろ過後、ろ液から低沸点物を加熱減圧留去し、19.9グラム（収率98%）の透明な液状ポリマーを得た。クロロホルムを溶媒にして屈折率検出器を用いてゲルパーミエーションクロマトグラフィー（GPC）にて測定された標準ポリスチレン換算の数平均分子量は1412、分散度は1.271であった。また、13C-核磁気共鳴分析（13C-NMR）の結果から本ポリマーはアリロキシエトキシ末端メチルポリグリセロールであり、カルビノール基：メトキシ基のモル比は38:62であった。また分岐構造を示す-CH2-C(CH2O-)- O-基のシグナルが78-81ppmに見られた。）